(57)【要約】      （修正有）【課題】耐半田性等に優れた架橋ポリカーボネート樹脂組成物及びフィルムの提供。【解決手段】式（１）［Ｒ１はエチレン性二重結合を側鎖に有し、炭素数８〜２５０の炭化水素基］で表される（Ａ１）及び式（２）［Ｒ２〜Ｒ５は水素原子、炭素原子数１〜９の炭化水素又はハロゲン、Ｗは単結合、炭化水素、Ｏ、Ｓ、ＳＯ、ＳＯ２、ＣＯ、ＣＯＯ］で表される（Ａ２）よりなり（Ａ１）と（Ａ２）がモル比で（Ａ１）：（Ａ２）＝６：９４〜４０：６０であり、ガラス転移温度が１２０℃以上２４５℃未満である芳香族ポリカーボネート１００部、（Ｂ）粘度が１４０ｍＰａ・ｓ以上の液体及び／又は２５℃において固体の多官能モノマー５〜５０部を配合し架橋させたポリカーボネート樹脂組成物。2007314718.tif 0000162007314718.tif 000017【選択図】なし【特許請求の範囲】
【請求項１】
（Ａ）下記一般式（１）
【化１】
2007314718.tif 000009
[一般式(１)中のＲ１はエチレン性二重結合を側鎖に有し、ハロゲン原子で置換されていてもよい、炭素数８〜２５０の、異種原子で中断されてもよい、炭化水素基を表す。]で表される繰返し単位（Ａ１）及び、下記一般式
【化２】
2007314718.tif 000010
［式中、Ｒ２〜Ｒ５は夫々独立して水素原子、ハロゲン原子又は炭素原子数１〜９の芳香族基を含んでもよい炭化水素基であり、Ｗは単結合、炭素原子数１〜２０の芳香族基を含んでもよい炭化水素基、Ｏ、Ｓ、ＳＯ、ＳＯ２、ＣＯ又はＣＯＯ基である。］で表される繰り返し単位（Ａ２）よりなり、全カーボネート繰り返し単位における単位（Ａ１）と単位（Ａ２）の割合がモル比で（Ａ１）：（Ａ２）＝６：９４〜４０：６０の範囲であって、且つガラス転移温度が１２０℃以上２４５℃未満である芳香族ポリカーボネート共重合体１００重量部に対して、
（Ｂ）２５℃において粘度が１４０ｍＰａ・ｓ以上の液体である多官能モノマー及び２５℃において固体の多官能モノマーからなる群より選ばれた一種以上の架橋剤５〜５０重量部を配合したポリカーボネート樹脂組成物を、架橋することにより得られた架橋ポリカーボネート樹脂組成物。
【請求項２】
繰り返し単位（Ａ１）が、下記一般式（３）で表される繰り返し単位（Ａ３）である請求項１記載の架橋ポリカーボネート樹脂組成物。
【化３】
2007314718.tif 000011
〔一般式（３）中Ｘは単結合、−Ｏ−，−Ｓ−，−ＳＯ−，−ＳＯ2 −，−ＣＯ−，−ＣＲ８Ｒ９ −（ただし、Ｒ８及びＲ９ はそれぞれ独立に水素原子、トリフルオロメチル基、炭素数１〜１０のアルキル基又は炭素数６〜２４のアリール基である）、炭素数３〜１２のシクロアルキリデン基、炭素数２〜１２のα，ω−アルキレン基、フルオレニリデン基、メンタンジイル基、ピラジリデン基、炭素数６〜１２のアリーレン基であり、Ｒ６ 及びＲ７ はそれぞれ独立に水素原子、トリフルオロメチル基、ハロゲン原子、炭素数１〜１０のアルキル基、炭素数６〜２４のアリール基、炭素数３〜１２のシクロアルキル基、炭素数１〜１０のアルキルオキシ基あるいは炭素数６〜２４のアリールオキシ基であり、ｍ及びｎはそれぞれ独立に０〜６の整数であり、ａ〜ｄは整数であり、ｃ＋ｄは１〜８、ａ＋ｃは４、ｂ＋ｄは４である。〕
【請求項３】
繰り返し単位（Ａ１）が、下記一般式（４）で表される繰り返し単位（Ａ４）である請求項１記載の架橋ポリカーボネート樹脂組成物。
【化４】
2007314718.tif 000012
〔一般式（３）中Ｘは−ＳＯ2 −，−ＣＲ８Ｒ９ −（ただし、Ｒ８及びＲ９ は炭素数１〜１０のアルキル基又は炭素数６〜２４のアリール基である）、炭素数３〜１２のシクロアルキリデン基であり、Ｒ６ 及びＲ７ はそれぞれ独立に水素原子、トリフルオロメチル基、炭素数１〜１０のアルキル基であり、ｍ及びｎはそれぞれ独立に０〜６の整数であり、ａ〜ｄは整数であり、ｃ＋ｄは１〜８、ａ＋ｃは４、ｂ＋ｄは４である。〕
【請求項４】
繰り返し単位（Ａ１）が、下記一般式（５）で表される繰り返し単位（Ａ５）である請求項１記載の架橋ポリカーボネート樹脂組成物。
【化５】
2007314718.tif 000013
【請求項５】
前記の繰り返し単位（Ａ２）が、下記式（６）で表される繰り返し単位（Ａ６）の少なくとも一種を有するポリカーボネート樹脂である請求項１〜４のいずれか１項に記載の架橋ポリカーボネート樹脂組成物。
【化６】
2007314718.tif 000014
［式中、Ｒ２〜Ｒ５は夫々独立して水素原子または、炭素原子数１〜５のアルキル基を表し、Ｗは下記式（７）で表される構造単位である。
【化７】
2007314718.tif 000015
（Ｒ10、Ｒ11はそれぞれ独立して、水素原子または炭素数１〜５の炭化水素基を表し、Ｒ12及びＲ13はそれぞれ独立して水素原子又は炭素数１〜２のアルキル基を表し、Ｒ12及びＲ13が複数ある場合はそれぞれ同一もしくは異なっていてもよく、ｐは４〜８の整数を表す。）］
【請求項６】
繰り返し単位（Ａ２）が、４，４′−ビフェノール、１，１−ビス（４−ヒドロキシフェニル）エタン（ビスフェノールＥ）、２，２−ビス（４−ヒドロキシフェニル）プロパン（ビスフェノールＡ）、２，２−ビス（４−ヒドロキシ−３−メチルフェニル）プロパン（ビスフェノールＣ）、１，１−ビス（４−ヒドロキシフェニル）シクロヘキサン（ビスフェノールＺ）およびα，α′−ビス（４−ヒドロキシフェニル）−ｍ−ジイソプロピルベンゼン（ビスフェノールＭ）からなる群より選ばれた一種以上の化合物から誘導された繰り返し単位である請求項１〜４のいずれか１項に記載の架橋ポリカーボネート樹脂組成物。
【請求項７】
繰り返し単位（Ａ２）が、２，２−ビス（４−ヒドロキシフェニル）プロパンから誘導された繰り返し単位である請求項１〜４のいずれか１項に記載の架橋ポリカーボネート樹脂組成物。
【請求項８】
架橋剤（Ｂ）が、不飽和基を二以上有する多官能モノマーである請求項１〜７のいずれか１項に記載の架橋ポリカーボネート樹脂組成物。
【請求項９】
不飽和基が、アクリル基、アリル基、ビニル基およびメタクリル基からなる群より選ばれた一種以上の多官能モノマーである請求項８記載の架橋ポリカーボネート樹脂組成物。
【請求項１０】
架橋剤（Ｂ）が、エトキシ化ペンタエリスリトールテトラアクリレート、ジぺンタエリスリトールヘキサアクリレートおよびペンタエリスリトールテトラアクリレートからなる群より選ばれた一種以上の多官能モノマーである請求項１〜７のいずれか１項に記載の架橋ポリカーボネート樹脂組成物。
【請求項１１】
架橋剤（Ｂ）がペンタエリスリトールテトラアクリレートである請求項１〜７のいずれか１項に記載の架橋ポリカーボネート樹脂組成物。
【請求項１２】
架橋方法が、電子線照射、ガンマ線照射、Ｘ線照射、紫外線照射および赤外線照射からなる群より選ばれた一種以上である請求項１〜１１のいずれか１項に記載の架橋ポリカーボネート樹脂組成物。
【請求項１３】
架橋方法が、電子線照射および紫外線照射からなる群より選ばれた一種以上である請求項１〜１１のいずれか１項に記載の架橋ポリカーボネート樹脂組成物。
【請求項１４】
架橋方法が、電子線照射である請求項１〜１１のいずれか１項に記載の架橋ポリカーボネート樹脂組成物。
【請求項１５】
塩化メチレン不溶分率が６０％以上である請求項１〜１４のいずれか１項に記載の架橋ポリカーボネート樹脂組成物。
【請求項１６】
請求項１〜１５のいずれか１項に記載の架橋ポリカーボネート樹脂組成物からなるフィルム。
【請求項１７】
半田耐熱２４０℃×１０ｓｅｃ以上を有する請求項１６に記載のエレクトロニクス用フィルム。
【請求項１８】
請求項１７に記載のエレクトロニクス用フィルムを基板表面に貼り合わせた配線板。
【請求項１９】
請求項１〜１５のいずれか１項に記載の架橋ポリカーボネート樹脂組成物からなる成形品。
【発明の詳細な説明】
【技術分野】
【０００１】
本発明は、耐半田性２４０℃以上を持ち、且つ、高度な透明性、屈曲性に優れた架橋ポリカーボネート樹脂組成物及びそれからなるフィルムに関する。
このフィルムは、特にエレクトロニクス用フィルムとして好適である。エレクトロニクス用フィルムとしては、例えば、デジタルカメラ、ゲーム機、ＨＤＤ、光ピックアップ、プラズマディスプレイ、携帯電話等に用いられている半田実装可能なフレキシブルプリント配線板やディスプレイ基板等に用いられる。
【背景技術】
【０００２】
透明性、寸法安定性、耐熱性、耐衝撃性に優れるポリカーボネート樹脂は、無機ガラス等の代替として広く使用されている。しかし、ポリカーボネート樹脂は用途が電気・電子部品、機械部品、自動車部品等の工業用材料に広がるにつれて、半田実装に耐えうる要求が日々強くなってきた。
【０００３】
一般にポリカーボネート樹脂の主鎖に嵩高い芳香環、いわゆる「カルド構造」として、フルオレン骨格を導入し、高分子の剛直性を増し耐熱性を向上させる方法が行なわれている。しかし、他の特性、例えばフィルムの屈曲性は極端に低下し、本用途で使用することは難しい。また、この要求に答える別の方法として、ポリカーボネート樹脂に架橋を施す方法がある。例えば、生産性、架橋効率等の面でポリカーボネート樹脂の放射線架橋が検討されてきた。ポリカーボネート樹脂は放射線で分子鎖が切断される典型的な崩壊型高分子である。数キログレイ（ＫＧｙ）の放射線で力学特性が低下してしまい、耐放射線性の低い高分子の一つである。
【０００４】
そこで日本原子力研究所高崎研究所は、この放射線崩壊を利用して高温でポリカーボネート樹脂にγ線を照射することにより耐摩耗性や表面硬度が向上することが見出されている（非特許文献１）。この現象は、適当に主鎖が切断されることにより、分子鎖のからみ合いが解け、かつ主鎖が自由に運動できるガラス温度付近の照射のため、分子のパッキング状態がより密になり、その結果、硬度や耐摩耗性が高くなったと解釈されている。このようにポリカーボネートの主鎖崩壊による特性発現はこれまで行なわれてきたが、ポリカーボネートの放射線架橋を促進させ、その効能による耐熱性の向上を実現することは非常に困難であった。
【０００５】
このような問題を解決する技術としては、不飽和結合を側鎖に有する繰り返し単位を含有するポリカーボネート樹脂が開示されている（特許文献１）。そして、不飽和結合を持たない繰り返し単位中に不飽和結合を持った繰り返し単位を均等に分散含有させることにより、この不飽和結合を利用して架橋を施した場合に、分子間架橋が優先し、表面硬度、耐熱性、機械的特性などの諸特性がバランス良く向上された架橋ポリカーボネート樹脂が得られている。しかしながら、該公報記載の架橋性ポリカーボネート樹脂の耐熱性は２１０℃前後で、塩化メチレン不溶分率は４０％前後で架橋度も不十分であり、本発明が達成しようとしている耐半田性２４０℃以上では使用できない。
【０００６】
また、ビスフェノール成分としてビスフェノールフルオレンのみを使用したポリカーボネート樹脂（Ｔｇ：２８１℃）に多官能モノマーを加え放射線を照射する方法が行なわれている（特許文献２）。この手法はベースとなるポリカーボネート樹脂のガラス転移温度が非常に高くなるが、フィルムのハンドリング性や屈曲性が極端に低下し、本用途では使用できない。
【０００７】
フルオレン共重合成分とアリル基含有共重合成分（９５：５）を共重合したポリカーボネート樹脂（Ｔｇ：２７０℃）にジビニルビフェニルを添加したものに放射線を照射することも行なわれている（特許文献３）。この手法は前記同様、ポリマー骨格が剛直になるためＴｇは高くなるが、機械的物性の低下は大きく、本用途では使用できない。
【０００８】
また、ポリカーボネート樹脂に架橋剤を添加し、放射線により架橋する方法が明らかにされている（特許文献４）。しかし、ポリカーボネート主鎖に架橋点となるユニットを持っていない場合、本発明が求める耐半田特性２４０℃以上で、且つ、屈曲性３００回以上を達成できず、ポリカーボネート樹脂の本質を変えることは難しい。
【０００９】
【非特許文献１】日本原子力研究所ホームページより「２００１年成果  ９章  放射線利用」http://inisjp.tokai-sc.jaea.go.jp/ACT01J/Frame01.htm
【特許文献１】特許第３５８４１２８号公報
【特許文献２】特開２００３−１７６３２５号公報
【特許文献３】特開２００２−１７３５２９号公報
【特許文献４】特公平８−１６１３８号公報
【発明の開示】
【発明が解決しようとする課題】
【００１０】
本発明は、上記の事情に基づいてなされたものであり、架橋ポリカーボネート樹脂組成物及びそれからなるエレクトロニクス用フィルムを提供することを目的とする。そして、透明性を具備するとともに、耐半田性２４０℃以上であり、高屈曲性などの諸特性をバランス良く向上させた架橋ポリカーボネート樹脂組成物を提供する。
【課題を解決するための手段】
【００１１】
本発明者らは、前記問題点を解決すべく鋭意研究を重ねた結果、不飽和結合を有するＴｇ１２０℃以上２４５℃未満の芳香族ポリカーボネート共重合体と特定の架橋剤を特定量添加したものに放射線を照射することにより耐半田性２４０℃以上、高屈曲性、透明性などの諸特性がバランス良く向上させた架橋ポリカーボネート樹脂組成物が得られることを見出すことにより本発明を完成するに至った。
【００１２】
即ち、（Ａ）下記一般式（１）
【化１】
2007314718.tif 000002
[一般式(１)中のＲ１はエチレン性二重結合を側鎖に有し、ハロゲン原子で置換されていてもよい、炭素数８〜２５０の、異種原子で中断されてもよい、炭化水素基を表す。]で表される繰返し単位（Ａ１）及び下記一般式
【化２】
2007314718.tif 000003
［式中、Ｒ２〜Ｒ５は夫々独立して水素原子、炭素原子数１〜９の芳香族基を含んでもよい炭化水素基又はハロゲン原子であり、Ｗは単結合、炭素原子数１〜２０の芳香族基を含んでもよい炭化水素基、Ｏ、Ｓ、ＳＯ、ＳＯ２、ＣＯ又はＣＯＯ基である。］で表される繰り返し単位（Ａ２）よりなり、全カーボネート繰り返し単位における単位（Ａ１）と単位（Ａ２）の割合がモル比で（Ａ１）：（Ａ２）＝６：９４〜４０：６０の範囲であって、ガラス転移温度が１２０℃以上２４５℃未満である芳香族ポリカーボネート共重合体１００重量部に対し、
（Ｂ）２５℃における粘度が１４０ｍＰａ・ｓ以上で液体及び２５℃において固体の多官能モノマーから一種以上選ばれた架橋剤５〜５０重量部を配合し、架橋することを特徴とする架橋ポリカーボネート樹脂組成物及びそれからなるエレクトロニクス用フィルムである。
【００１３】
以下、本発明を詳細に説明する。
［芳香族ポリカーボネート共重合体］
一般式（１）で表される繰り返し単位（Ａ１）において、Ｒ１としては
エチレン性二重結合を側鎖に有し、ハロゲン原子で置換されていてもよい、炭素数８〜２５０の、異種原子で中断されてもよい、炭化水素基であればよい。この不飽和結合は、例えば、ラジカル開始剤等により反応性が付与され、他のポリマー連鎖中の不飽和結合と反応して分子間架橋を形成することができる。このような基として、具体的には、例えば、ビニル基、アリル基、プロペニル基、イソプロペニル基、１，４−ブタジエニル基、１，３−ペンタジエニル基等が挙げられる。
【００１４】
繰り返し単位（Ａ１）において、表面硬度や機械的特性の改善のため、主鎖中にアリーレン基を有することが好ましい。このようなものとして一般式（３）の構造を有する繰り返し単位（Ａ３）を挙げることができる。
【００１５】
【化３】
2007314718.tif 000004
〔一般式（３）中Ｘは単結合、−Ｏ−，−Ｓ−，−ＳＯ−，−ＳＯ2 −，−ＣＯ−，−ＣＲ８Ｒ９ −（ただし、Ｒ８及びＲ９ はそれぞれ独立に水素、トリフルオロメチル基、炭素数１〜１０のアルキル基又は炭素数６〜２４のアリール基である）、炭素数３〜１２のシクロアルキリデン基、炭素数２〜１２のα，ω−アルキレン基、フルオレニリデン基、メンタンジイル基、ピラジリデン基、炭素数６〜１２のアリーレン基であり、Ｒ６ 及びＲ７はそれぞれ独立に水素、トリフルオロメチル基、ハロゲン原子、炭素数１〜１０のアルキル基、炭素数６〜２４のアリール基、炭素数３〜１２のシクロアルキル基、炭素数１〜１０のアルキルオキシ基あるいは炭素数６〜２４のアリールオキシ基であり、ｍ及びｎはそれぞれ独立に０〜６の整数であり、ａ〜ｄは整数であり、ｃ＋ｄは１〜８、ａ＋ｃは４、ｂ＋ｄは４である。〕
【００１６】
一般式（３）中のＸが表す−ＣＲ８Ｒ９ −において、Ｒ８及びＲ９が表す炭素数１〜１０のアルキル基としては、例えば、メチル基、エチル基、プロピル基、イソプロピル基、ブチル基、２−ブチル基、ｔｅｒｔ−ブチル基、イソブチル基、ペンチル基、ヘキシル基、ヘプチル基、オクチル基、ノニル基、デシル基が挙げられる。炭素数６〜２４のアリール基としては、例えば、フェニル基、トリル基、ナフチル基、スチリル基、ビフェニル基、ターフェニル基、クォーターフェニル基、アントラセニル基、フェナントレニル基が挙げられる。
【００１７】
Ｘが表す炭素数３〜１２のシクロアルキリデン基としては、例えば、シクロペンチリデン基、シクロヘキシリデン基、シクロヘプチリデン基、シクロオクチリデン基、シクロノニリデン基、シクロデシリデン基、シクロウンデシリデン基、が挙げられる。
Ｘが表す炭素数２〜１２のα，ω−アルキレン基としては、例えば、エチレン基、トリメチレン基、テトラメチレン基、ペンタメチレン基、ヘキサメチレン基、ヘプタメチレン基、オクタメチレン基、ノナメチレン基、デカメチレン基、ウンデカメチレン基、ドデカメチレン基が挙げられる。
【００１８】
Ｘが表すフルオレニリデン基としては、例えば、９，９−フルオレニリデン基が挙げられる。
Ｘが表すメンタンジイル基としては、例えば、１，８−メンタンジイル基、２，８−メンタンジイル基が挙げられる。
Ｘが表すピラジリデン基としては、例えば、２，３−ピラジリデン基、２，５−ピラジリデン基、２，６−ピラジリデン基が挙げられる。
Ｘが表す炭素数６〜１２のアリーレン基としては、例えば、ｏ−フェニレン基、ｍ−フェニレン基、ｐ−フェニレン基、ナフチレン基、ビフェニレン基が挙げられる。
【００１９】
本発明においては、得られる架橋ポリカーボネート樹脂の透明性、機械的特性の面より、Ｘが、−ＳＯ2 −、−ＣＲ８Ｒ９ −、炭素数３〜１２のシクロアルキリデン基である繰り返し単位を有することが好ましい。最も好ましくは−ＳＯ2 −である。
Ｒ６及びＲ７が表すハロゲン原子としては、特に、フルオロ基、クロロ基が好ましい。
Ｒ６及びＲ７が表す炭素数１〜１０のアルキル基としては、例えば、メチル基、エチル基、プロピル基、イソプロピル基、ブチル基、２−ブチル基、ｔｅｒｔ−ブチル基、イソブチル基、ペンチル基、ヘキシル基、ヘプチル基、オクチル基、ノニル基、デシル基が挙げられる。
【００２０】
Ｒ６及びＲ７が表す炭素数６〜２４のアリール基としては、例えば、フェニル基、トリル基、ナフチル基、スチリル基、ビフェニル基、ターフェニル基、クォーターフェニル基、アントラセニル基、フェナントレニル基が挙げられる。
Ｒ６及びＲ７が表す炭素数３〜１２のシクロアルキル基としては、例えば、シクロプロピル基、シクロブチル基、シクロペンチル基、シクロへキシル基、シクロヘプチル基、シクロオクチル基、シクロデシル基が挙げられる。
Ｒ６及びＲ７が表す炭素数１〜１０のアルキルオキシ基としては、例えば、メチルオキシ基、エチルオキシ基、プロピルオキシ基、イソプロピルオキシ基、ブチルオキシ基、２−ブチルオキシ基、ｔｅｒｔ−ブチルオキシ基、イソブチルオキシ基、ペンチルオキシ基、ヘキシルオキシ基、ヘプチルオキシ基、オクチルオキシ基、ノニルオキシ基、デシルオキシ基が挙げられる。
Ｒ６及びＲ７が表す炭素数６〜２４のアリールオキシ基としては、例えば、フェニルオキシ基、ナフチルオキシ基、ビフェニルオキシ基が挙げられる。
【００２１】
本発明おいては、Ｒ６ 及びＲ７ はそれぞれ独立に水素、トリフルオロメチル基、炭素数１〜１０のアルキル基が好ましい。
Ｘ，Ｒ６〜Ｒ９については、上記のような官能基を挙げられるが、本発明の目的達成を阻害しない範囲で、これらの官能基に更に置換基の付加した官能基を用いることができる。付加が可能な置換基としては、例えば、ハロゲン原子、メチル基、エチル基、プロピル基、イソプロピル基、ブチル基、ｓｅｃ−ブチル基、ｔｅｒｔ−ブチル基、イソブチル基のような炭素数１〜４のアルキル基、フェニル基、ナフチル基、ビフェニル基のような炭素数６〜１２の芳香族炭化水素基、メトキシ基、エトキシ基、プロポキシ基、イソプロポキシ基、ブトキシ基、ｓｅｃ−ブトキシ基、ｔｅｒｔ−ブトキシ基、イソブトキシ基のような炭素数１〜４のアルキルオキシ基、メチルチオ基、フェニルチオ基のようなスルフィド基などが挙げられ、これらのうち１個、または複数個の置換基が、各々独立に、結合可能な位置に結合することができる。
【００２２】
一般式（３）において、置換基数ｃ及びｄはそれぞれ１〜４の整数を採用できるが、置換基数が３又は４の場合には、分子間架橋の効率が低下する可能性があるため、１又は２とするのが好ましい。また、置換基数が２の場合には、前記の理由より、互いにメタ位あるいはパラ位の配置となるように付加することが好ましい。
【００２３】
一般式（３）において、置換基ｃ及びｄ中のメチレン基の数を示すｍ及びｎはそれぞれ独立に０〜８の整数を採用できるが、架橋後のポリマーの機械的特性が低下する可能性があるため、０〜２の整数が好ましい。
【００２４】
本発明の繰り返し単位（Ａ１）において下記の形態が好ましい。繰り返し単位（Ａ１）が下記一般式（４）で表される繰り返し単位（Ａ４）である。
【化４】
2007314718.tif 000005
〔一般式（４）中Ｘは−ＳＯ2 −，−ＣＲ８Ｒ９ −（ただし、Ｒ８及びＲ９ は炭素数１〜１０のアルキル基又は炭素数６〜２４のアリール基である）、炭素数３〜１２のシクロアルキリデン基であり、Ｒ６及びＲ７ はそれぞれ独立に水素、トリフルオロメチル基、炭素数１〜１０のアルキル基であり、ｍ及びｎはそれぞれ独立に０〜６の整数であり、ａ〜ｄは整数であり、ｃ＋ｄは１〜８、ａ＋ｃは４、ｂ＋ｄは４である。〕
【００２５】
本発明の繰り返し単位（Ａ１）において下記の形態が最も好ましい。繰り返し単位（Ａ１）が下記一般式（５）で表される繰り返し単位（Ａ５）である。
【化５】
2007314718.tif 000006
【００２６】
一般式（２）で表される繰り返し単位（Ａ２）において、通常芳香族ポリカーボネートのジヒドロキシ成分として使用されているものであればよく、下記式一般式（６）で表される繰り返し単位（Ａ６）で表される。
【化６】
2007314718.tif 000007
［式中、Ｒ２〜Ｒ５は夫々独立して水素原子、炭素原子数１〜９の芳香族基を含んでもよい炭化水素基又はハロゲン原子であり、Ｗは単結合、炭素原子数１〜２０の芳香族基を含んでもよい炭化水素基、Ｏ、Ｓ、ＳＯ、ＳＯ２、ＣＯ又はＣＯＯ基である。］
【００２７】
繰り返し単位（Ａ２）は、次の二価フェノールから誘導されることが好ましい。例えば、ハイドロキノン、レゾルシノール、４，４′−ビフェノール、１，１−ビス（４−ヒドロキシフェニル）エタン（ビスフェノールＥ）、２，２−ビス（４−ヒドロキシフェニル）プロパン（ビスフェノールＡ）、２，２−ビス（４−ヒドロキシ−３−メチルフェニル）プロパン（ビスフェノールＣ）、２，２−ビス（４−ヒドロキシフェニル）ブタン、１，１−ビス（４−ヒドロキシフェニル）−１−フェニルエタン、１，１−ビス（４−ヒドロキシフェニル）シクロヘキサン（ビスフェノールＺ）、１，１−ビス（４−ヒドロキシフェニル）−３，３，５−トリメチルシクロヘキサン、２，２−ビス（４−ヒドロキシフェニル）ペンタン、４，４′−（ｐ−フェニレンジイソプロピリデン）ジフェノール、α，α′−ビス（４−ヒドロキシフェニル）−ｍ−ジイソプロピルベンゼン（ビスフェノールＭ）、１，１−ビス（４−ヒドロキシフェニル）−４−イソプロピルシクロヘキサンなどが挙げられ、なかでも４，４′−ビフェノール、ビスフェノールＡ、ビスフェノールＺ、ビスフェノールＣ、ビスフェノールＥ、ビスフェノールＭが好ましく、特にビスフェノールＡが好ましい。
【００２８】
芳香族ポリカーボネート共重合体において、フルオレン骨格を有しない化合物から誘導される繰り返し単位（Ａ１）及び繰り返し単位（Ａ２）である場合には、本発明の目的を損なわない範囲で式（１）、（２）以外の第３成分としてフルオレン骨格を含むビスフェノール成分を共重合してもよい。例えば、９,９−ビス（４−ヒドロキシ−３−メチルフェニル）フルオレンなどが挙げられる。
【００２９】
但し、式（１）と式（２）を合計した芳香族ポリカーボネート共重合体全体のビスフェノール成分由来のユニット中ですべてのフルオレン骨格を含むユニットの合計は７割以下が望ましい。好ましくは５割以下である。更に好ましくは４割以下である。７割以上のフルオレン骨格をポリマー中に導入すると、著しい物性低下が起こり好ましくない。
【００３０】
芳香族ポリカーボネート共重合体は、通常の芳香族ポリカーボネート樹脂を製造するそれ自体公知の反応手段、例えば芳香族ジヒドロキシ成分にホスゲンや炭酸ジエステルなどのカーボネート前駆物質を反応させる方法により製造される。次にこれらの製造方法について基本的な手段を簡単に説明する。
【００３１】
カーボネート前駆物質として、例えばホスゲンを使用する反応では、通常酸結合剤および溶媒の存在下に反応を行う。酸結合剤としては、例えば水酸化ナトリウム、水酸化カリウムなどのアルカリ金属水酸化物またはピリジンなどのアミン化合物が用いられる。溶媒としては、例えば塩化メチレン、クロロベンゼンなどのハロゲン化炭化水素が用いられる。また反応促進のために例えば第三級アミンまたは第四級アンモニウム塩などの触媒を用いることもできる。その際、反応温度は通常０〜４０℃であり、反応時間は数分〜５時間である。
【００３２】
カーボネート前駆物質として炭酸ジエステルを用いるエステル交換反応は、不活性ガス雰囲気下所定割合の芳香族ジヒドロキシ成分を炭酸ジエステルと加熱しながら撹拌して、生成するアルコールまたはフェノール類を留出させる方法により行われる。反応温度は生成するアルコールまたはフェノール類の沸点などにより異なるが、通常１２０〜３００℃の範囲である。反応はその初期から減圧にして生成するアルコールまたはフェノール類を留出させながら反応を完結させる。
【００３３】
また、反応を促進するために通常エステル交換反応に使用される触媒を使用することもできる。前記エステル交換反応に使用される炭酸ジエステルとしては、例えばジフェニルカーボネート、ジナフチルカーボネート、ビス（ジフェニル）カーボネート、ジメチルカーボネート、ジエチルカーボネート、ジブチルカーボネートなどが挙げられる。これらのうち特にジフェニルカーボネートが好ましい。
【００３４】
芳香族ポリカーボネート共重合体は、その重合反応において、末端停止剤として通常使用される単官能フェノール類を使用することができる。殊にカーボネート前駆物質としてホスゲンを使用する反応の場合、単官能フェノール類は末端停止剤として分子量調節のために一般的に使用され、また得られた芳香族ポリカーボネート共重合体は、末端が単官能フェノール類に基づく基によって封鎖されているので、そうでないものと比べて熱安定性に優れている。
かかる単官能フェノール類としては、芳香族ポリカーボネート樹脂の末端停止剤として使用されるものであればよい。
【００３５】
芳香族ポリカーボネート共重合体は、そのポリマーを塩化メチレンに溶解した溶液での２０℃における比粘度をηｓｐとしたとき、
０．１８  ≦  ηｓｐ  ≦  １．５０
であることが好ましい。より好ましくは、
０．２０  ≦  ηｓｐ  ≦  １．１０
である。ηｓｐが０．１８よりも小さい場合、樹脂が脆く、フィルムが非常に割れやすくなるため好ましくない。ηｓｐが１．５０よりも大きい場合、樹脂の溶融流動性が非常に低くなり好ましくない。
【００３６】
芳香族ポリカーボネート共重合体の繰返し単位（Ａ１）と（Ａ２）の割合がモル比で（Ａ１）：（Ａ２）＝６：９４〜４０：６０である。好ましくは（Ａ１）：（Ａ２）＝１０：９０〜４０：６０である。更に好ましくは、（Ａ１）：（Ａ２）＝１５：８５〜４０：６０である。最も好ましくは、（Ａ１）：（Ａ２）＝２０：８０〜４０：６０である。反応し得る不飽和結合を側鎖に有する（Ａ１）の割合が４０を越えると放射線照射前のＴｇの低下が起こる。また、期待以上に架橋度が上がらない。一方、５以下であると耐熱性の改善効果が小さくなり、本用途では使用できない。
【００３７】
架橋前の芳香族ポリカーボネート共重合体のＴｇは１２０℃以上２４５℃未満であることが好ましい。さらに、好ましくは１２５℃以上２３０℃以下であり、最も好ましくは、１２５℃以上２１０℃以下である。
１２０℃未満であると架橋ポリカーボネート樹脂組成物の耐半田性が２４０℃に達しない。また、アリル基含有量が多くなりＴｇが１２０℃未満になると架橋ポリカーボネート樹脂組成物からなるフィルムの耐屈曲性が大幅に低下し、実使用に耐えることが出来ない。
【００３８】
一方、剛直なフルオレン骨格を多く導入等をしてＴｇ２４５℃を超える芳香族ポリカーボネート共重合体を使用した架橋ポリカーボネート樹脂組成物からなるフィルムの屈曲性は、極端に低下し実使用に耐えることが出来ない。これは、主鎖の剛直化による耐熱性の向上が主鎖の自由度の低下をもたらし、主鎖間の架橋反応が進行し難くなるためと考えられる。
【００３９】
このガラス転移温度（Ｔｇ）の測定方法は、JＩＳ  Ｋ７１２１に規定されている示差走査熱量測定（熱流速ＤＳＣ）に従い、ＤＳＣ−２９１０（ＴＡインストルメント製、商品名：ＤＳＣ２９１０）を用いて実施した。測定条件は、加熱速度  ２０℃／ｍｉｎ、窒素流量  ４０ｍｌ／ｍｉｎ、測定温度  ２０℃〜２５０℃である。
【００４０】
[架橋剤]
本発明を効率よく達成するためには、架橋剤を添加する。本発明に用いられる架橋剤（Ｂ）としては、温度２５℃、気圧１ａｔｍ＝１０１３２５Ｐaにおいて、粘度が１４０ｍＰａ・ｓ（２５℃）以上の液体である多官能モノマー及び、温度２５℃、気圧１ａｔｍ＝１０１３２５Ｐaにおいて固体（半固体状、ワックス状を含む。）である多官能モノマーからなる群から選ばれる一種以上のモノマーが適用できる。この多官能モノマーは、不飽和基を２つ以上有することが好ましい。その不飽和基は、アクリル基、アリル基、ビニル基、メタクリル基などが好ましく、特にアクリル基やアリル基が好ましい。本発明で用いる多官能モノマーの具体例としては、９,９-ビス[４-(２-アクリロイルオキシエトキシ)フェニル]フルオレン（２５℃で固体）、ジオキサングリコールジアクリレート（２５℃で３９０ｍＰａ・ｓの液体）、ジペンタエリスリトールポリアクリレート（２５℃で６５００ｍＰａ・ｓの液体）、プロポキシ化エトキシ化ビスフェノールＡジアクリレート（２５℃で５００ｍＰａ・ｓの液体）、エトキシ化ビスフェノールＡジアクリレート（２５℃で５５０ｍＰａ・ｓの液体）、プロポキシ化ビスフェノールＡジアクリレート（２５℃で３０００ｍＰａ・ｓの液体）、ジぺンタエリスリトールヘキサアクリレート（２５℃で６６００ｍＰａ・ｓの液体）、ペンタエリスリトールテトラアクリレート（２５℃で固体）、ジトリメチロールプロパンテトラアクリレート（２５℃で１０００ｍＰａ・ｓの液体）、エトキシ化ペンタエリスリトールテトラアクリレート（２５℃で１６０ｍＰａ・ｓの液体）、エトキシ化プロポキシ化ビスフェノールＡジメタクリレート（２５℃で７４０ｍＰａ・ｓの液体）、エトキシ化ビスフェノールＡジメタクリレート（２５℃で４００ｍＰａ・ｓの液体）などが挙げられ、好ましくはエトキシ化ペンタエリスリトールテトラアクリレート、ジぺンタエリスリトールヘキサアクリレート、ペンタエリスリトールテトラアクリレートがよく、これらの中でもペンタエリスリトールテトラアクリレートが特に好ましい。
【００４１】
この粘度測定は、ＪＩＳ  Ｋ６８３３（−１９８０）「接着剤の一般試験方法」の中の粘度測定に準拠し、単一円筒回転粘度計（芝浦システム（株）製）を用いて実施した。測定温度は２５℃である。
【００４２】
本発明に用いられる架橋剤（Ｂ）の添加量は、芳香族ポリカーボネート共重合体（Ａ）１００重量部に対して５〜５０重量部である。好ましくは、２０〜４８重量部である。更に好ましくは、２０〜４５重量部である。５重量部未満では、架橋が不十分なため耐熱性を得ることが出来ず、また、５０重量部を超えると、屈曲性等の物性の低下が大きくなるため好ましくない。
【００４３】
[架橋ポリカーボネート樹脂組成物]
本発明の架橋ポリカーボネート樹脂組成物は、上記の芳香族ポリカーボネート共重合体の側鎖中に存在する不飽和結合と架橋剤の不飽和結合を利用して架橋させて得られるものである。本発明の架橋ポリカーボネート樹脂組成物は、従来のものに比べ効率よく架橋し、架橋度が非常に高いため、耐半田性や屈曲特性に優れ、透明性を有する。
【００４４】
透明性は、プリント配線板を裏表に作成する際作業上重要な特性であり、具体的にはＨａｚｅ１以下が望まれている。このヘイズの測定は、フィルムから長さ５ｃｍ、幅５ｃｍ、厚み５０μｍの試験片を切り出し、日本電色工業（株）製  Haze Meter NDH２０００を用いてヘイズを測定する。
【００４５】
耐半田性は、Ｐｂフリー化の進む中、最低でも２４０℃×１０ｓｅｃは必要であり、好ましくは、２６０℃×１０ｓｅｃが必要とされている。さらに、特定の分野では、２８０℃×１０ｓｅｃが必要とされる場合がある。
【００４６】
この耐半田性試験方法は、試験機（半田リフロー装置：日本アントム社製ＵＮＩ−６１１６Ｇ）を用い、架橋ポリカーボネート樹脂組成物からなるフィルム（３ｃｍ×３ｃｍ、厚み５０μｍ）のフィルムの変形度合いを目視にて判定する。（例えば、リフロートップピーク（リフロー炉の実測最高温度）を２１０℃×１０sec、２４０℃×１０sec、２８０℃×１０secに設定した。）
【００４７】
耐屈曲性は、プリント配線板の薄肉化にともない、最低でも３００回は必要とされている。この試験方法は、試験機（東洋精機製作所製ＭＩＴ耐揉疲労試験機ＤＡ型）を用い、フィルム破断までの回数を求める。試験条件：曲率半径０．３８ｍｍ、角度１３５℃、速度１７５ｃｐｍ、荷重５００ｇである。
【００４８】
架橋ポリカーボネート樹脂組成物の架橋反応は、通常のラジカル重合、例えば、紫外線、赤外線、電子線、ガンマ線、Ｘ線若しくはマイクロ波等の照射、又は有機過酸化物の添加、加熱等により行うことができる。また、他の電離性放射線（ベータ線等）を活用しても良い。電離性とは放射線が物質中を透過してゆくとき、その通り道にある物質を形成している原子から電子をはじき出す作用をいう。これらを一つ以上組み合わせても良い。
【００４９】
電子線などの電離性放射線による架橋反応は、通常、無触媒下で行われ、２５〜２００μｍ程度の厚みのフィルムであれば、照射電圧５０〜５００ＫＶ、照射線量１００〜４００ＫＧｙ程度で十分架橋反応が進み、所望のフィルムが得られる。
【００５０】
紫外線照射による架橋反応に使用される光開始剤としては、例えば、ベンゾイン、ベンゾインメチルエーテル等のベンゾイン及びその誘導体の他、４，４′−ビス（ジメチルアミノ）ベンゾフェノン、２−クロロアントラセン、２−メチルアントラキノン、チオキサントン、ジフェニルジサルファイド、ジメチルジチオカーバメート等が挙げられ、紫外線強度は、通常１〜１００ｍＪ／ｃｍ2の値が用いられる。
【００５１】
熱重合による架橋反応は、通常１２０〜２６０℃、好ましくは１２０〜２００℃で行われる。そして、２，２′−アゾビスイソブチロニトリル、２，２′−アゾ−ジ−（２，４−ジメチルバレロニトリル）等のアゾ化合物、ベンゾイルパーオキシド、ジ−ｔ−ブチルパーオキシド、アセチルパーオキシド、ｔ−ブチルパーベンゾエート、メチルエチルケトンパーオキシド等のパーオキシド、過硫酸アンモニウム、過硫酸カリウム等の過硫酸塩などが挙げられる。また、上記パーオキシドとナフテン酸コバルト或は芳香族アミンなどのレドックス開始剤等の熱重合開始剤を併せて使用することも可能である。
【００５２】
上記の架橋ポリカーボネート樹脂組成物の架橋反応時間は、架橋方法、使用するエチレン性二重結合を有する単量体の種類、単量体濃度、開始剤の種類などにより異なるため、一概に規定はできない。しかし通常は０．１〜５０時間、好ましくは０．１〜２５時間である。５０時間を超える反応時間の選定は経済的ではない。上記の架橋反応において経済性、反応効率などの点から電子線架橋が特に好ましい。
【００５３】
架橋ポリカーボネート樹脂組成物は、塩化メチレン不溶分率を測定して架橋度を確認することができる。すなわち、塩化メチレン不溶分率が６０％以上であり、好ましくは８０％以上で、更に好ましくは９０％以上ある。６０％以上であれば、分子間架橋が十分に進行して耐熱性等の物性が良好になる。一方６０％未満では分子間架橋が十分に進行せず、耐熱性等の物性が不良になる。
【００５４】
塩化メチレン不溶分率は次のように求める。架橋ポリカーボネート樹脂組成物からなるフィルム５０ｍｇを塩化メチレン１００ｍｌに入れて１２時間攪拌する。その後、桐山ロートで吸引ろ過し、ろ過物から塩化メチレン可溶物の量（Ｘｍｇ）を測定し、下記計算にて塩化メチレン不溶分率を算出した。  塩化メチレン不溶分率（％）＝（５０−Ｘ）÷５０×１００      
【００５５】
［添加剤］
本発明の架橋ポリカーボネート樹脂組成物は、本発明の目的を損なわない範囲で、各種添加剤を添加することができる。
添加剤としては、例えば、モンタン酸ワックス、ポリエチレンワックス、シリコンオイルなどの離型剤、難燃剤、難燃助剤、熱安定剤、紫外線吸収剤、顔料、染料等を挙げることができる。
【００５６】
熱安定剤は、リン系安定剤が好ましく、このようなリン系安定剤には、例えば、ホスファイト化合物、ホスホナイト化合物、ホスフェート化合物などが含まれる。ホスファイト化合物としては、例えばトリフェニルホスファイト、トリスノニルフェニルホスファイト、トリス（２，４−ジ−ｔｅｒｔ−ブチルフェニル）ホスファイト、トリデシルホスファイト、トリオクチルホスファイト、トリオクタデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、ビス（２，６−ジ−ｔｅｒｔ−ブチル−４−メチルフェニル）ペンタエリスリトールジホスファイト、２，２−メチレンビス（４，６−ジ−ｔｅｒｔ−ブチルフェニル）オクチルホスファイト、ビス（ノニルフェニル）ペンタエリスリトールジホスファイト、ビス（２，４−ジ−ｔｅｒｔ−ブチルフェニル）ペンタエリスリトールジホスファイトなどが挙げられる。
【００５７】
ホスフェート化合物としては、例えばトリブチルホスフェート、トリメチルホスフェート、トリクレジルホスフェート、トリフェニルホスフェート、トリクロルフェニルホスフェート、トリエチルホスフェート、ジフェニルクレジルホスフェート、ジフェニルモノオルソキセニルホスフェート、トリブトキシエチルホスフェート、ジブチルホスフェート、ジオクチルホスフェート、ジイソプロピルホスフェートなどが挙げられる。
【００５８】
ホスホナイト化合物としては、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、ビス（２，４−ジ−ｔｅｒｔ−ブチルフェニル）−４−ビフェニレンジホスホナイトなどが挙げられる。
これらの中でもトリス（２，４−ジ−ｔｅｒｔ−ブチルフェニル）ホスファイト、トリフェニルホスフェート、トリメチルホスフェートが好ましい。
【００５９】
これらの熱安定剤は、単独で用いてもよく、二種類以上を併用してもよい。熱安定剤の含有量（又は添加量）は、前記樹脂組成物全体に対して、例えば、０.００１〜０．５重
量％、好ましくは０．００５〜０．３重量％程度の範囲であってもよい。
【００６０】
紫外線吸収剤としては、ベンゾフェノン系紫外線吸収剤、ベンゾトリアゾール系紫外線吸収剤、トリアジン系紫外線吸収剤、ベンゾオキサジン系紫外線吸収剤、およびサリチル酸フェニルエステル系紫外線吸収剤などが挙げられる。
【００６１】
ベンゾフェノン系紫外線吸収剤としては、２−ヒドロキシ−４−メトキシベンゾフェノン、２−ヒドロキシ−４−ｎ−オクトキシベンゾフェノン、２−ヒドロキシ−４−メトキシ−２’−カルボキシベンゾフェノン、２，４−ジヒドロキシベンゾフェノン、２，２’−ジヒドロキシ−４−メトキシベンゾフェノンなどが挙げられ、中でも２−ヒドロキシ−４−ｎ−オクトキシベンゾフェノンが好ましい。
【００６２】
ベンゾトリアゾール系紫外線吸収剤としては、例えば２−（２’−ヒドロキシ−５’−メチルフェニル）ベンゾトリアゾール、２−（２’−ヒドロキシ−３’−（３，４，５，６−テトラヒドロフタルイミドメチル）−５’−メチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−５’−ｔｅｒｔ−オクチルフェニル）ベンゾトリアゾール、２−（３’−ｔｅｒｔ−ブチル−５’−メチル−２’−ヒドロキシフェニル）−５−クロロベンゾトリアゾール、２，２’−メチレンビス（４−（１，１，３，３−テトラメチルブチル）−６−（２Ｈ−ベンゾトリアゾール−２−イル）フェノール）、２−（２’−ヒドロキシ−３’，５’−ビス（α，α−ジメチルベンジル）フェニル）−２Ｈ−ベンゾトリアゾール、２−（３’，５’−ジ−ｔｅｒｔ−アミル−２’−ヒドロキシフェニル）ベンゾトリアゾール、５−トリフルオロメチル−２−（２−ヒドロキシ−３−（４−メトキシ−α−クミル）−５−ｔｅｒｔ−ブチルフェニル）−２Ｈ−ベンゾトリアゾールなどが挙げられる。
【００６３】
中でも２−（２’−ヒドロキシ−５’−メチルフェニル）ベンゾトリアゾール、２−（２’−ヒドロキシ−３’−（３，４，５，６−テトラヒドロフタルイミドメチル）−５’−メチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−５’−ｔｅｒｔ−オクチルフェニル）ベンゾトリアゾール、２−（３’−ｔｅｒｔ−ブチル−５’−メチル−２’−ヒドロキシフェニル）−５−クロロベンゾトリアゾールが好ましく、さらには２−（２’−ヒドロキシ−５’−ｔｅｒｔ−オクチルフェニル）ベンゾトリアゾールが好ましい。
【００６４】
トリアジン系の紫外線吸収剤としては、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−６−（２−ヒドロキシ−４−プロポキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−［２−ヒドロキシ−４−（２−ブトキシエトキシ）フェニル］−１，３，５−トリアジン、２，４−ジフェニル−６−（２−ヒドロキシ−４−ベンジルオキシフェニル）−１，３，５−トリアジン、２，４−ジ（４−メチルフェニル）−６−（２−ヒドロキシ−４−メトキシフェニル）−１，３，５−トリアジン、２，４−ジ（４−メチルフェニル）−６−（２−ヒドロキシ−４−エトキシフェニル）−１，３，５−トリアジン、２，４−ジ（４−メチルフェニル）−６−（２−ヒドロキシ−４−プロポキシフェニル）−１，３，５−トリアジン、２，４−ジ（４−メチルフェニル）−６−（２−ヒドロキシ−４−ブトキシフェニル）−１，３，５−トリアジン、２，４−ジ（４−メチルフェニル）−６−（２−ヒドロキシ−４−ヘキシルオキシフェニル）−１，３，５−トリアジン、２，４−ジ（４−メチルフェニル）−６−（２−ヒドロキシ−４−オクチルオキシフェニル）−１，３，５−トリアジン、２，４−ジ（４−メチルフェニル）−６−（２−ヒドロキシ−４−ドデシルオキシフェニル）−１，３，５−トリアジン、２，４−ジ（４−メチルフェニル）−６−［２−ヒドロキシ−４−（２−ヘキシルオキシエトキシ）フェニル］−１，３，５−トリアジン、２，４−ビス（２，４−ジメチルフェニル）−６−（２−ヒドロキシ−４−エトキシフェニル）−１，３，５−トリアジン、２，４−ビス（２，４−ジメチルフェニル）−６−（２−ヒドロキシ−４−ブトキシフェニル）−１，３，５−トリアジン、２，４−ビス（２，４−ジメチルフェニル）−６−（２−ヒドロキシ−４−オクチルオキシフェニル）−１，３，５−トリアジン、２，４−ビス（２，４−ジメチルフェニル）−６−［２−ヒドロキシ−４−（２−ヘキシルオキシエトキシ）フェニル］−１，３，５−トリアジンなどが挙げられ、市販品ではチヌビン４００、チヌビン１５７７（チバスペシャルティーケミカル社製）などが挙げられる。中でもチヌビン４００が好ましい。
【００６５】
ベンゾオキサジン系の紫外線吸収剤としては、２−メチル−３，１−ベンゾオキサジン−４−オン、２−ブチル−３，１−ベンゾオキサジン−４−オン、２−フェニル−３，１−ベンゾオキサジン−４−オン、２−（１−又は２−ナフチル）−３，１−ベンゾオキサジン−４−オン、２−（４−ビフェニル）−３，１−ベンゾオキサジン−４−オン、２，２’−ビス（３，１−ベンゾオキサジン−４−オン）、２，２’−ｐ−フェニレンビス（３，１−ベンゾオキサジン−４−オン、２，２’−ｍ−フェニレンビス（３，１−ベンゾオキサジン−４−オン）、２，２’−（４，４’−ジフェニレン）ビス（３，１−ベンゾオキサジン−４−オン）、２，２’−（２，６又は１，５−ナフタレン）ビス（３，１−ベンゾオキサジン−４−オン）、１，３，５−トリス（３，１−ベンゾオキサジン−４−オン−２−イル）ベンゼンなどが挙げられるが、中でも２，２’−ｐ−フェニレンビス（３，１−ベンゾオキサジン−４−オン）が好ましい。
【００６６】
サリチル酸フェニルエステル系紫外線吸収剤としては、ｐ−ｔｅｒｔ−ブチルフェニルサリチル酸エステル、ｐ−オクチルフェニルサリチル酸エステルなどが挙げられる。
紫外線吸収剤は、単独で用いても、二種類以上を併用してもよい。これらの紫外線吸収剤の含有量（又は添加量）は、ポリカーボネート樹脂と紫外線吸収剤との合計量を１００重量％として、例えば、０．０１〜５重量％、好ましくは０．０２〜３重量％程度であり、特に好ましくは０．０５〜２重量％程度であってもよい。０．０１重量％未満では紫外線吸収性能が不十分の場合があり、５重量％を超えると樹脂の色相が悪化することがあるので好ましくない。
【００６７】
離型剤としては、シリコーンオイル、一価または多価アルコールの高級脂肪酸エステル等が挙げられ、炭素原子数１〜２０の一価または多価アルコールと炭素原子数１０〜３０の飽和脂肪酸との部分エステル又は全エステルが好ましい。このような離型剤としては、例えば、ステアリン酸モノグリセリド、ステアリン酸モノソルビテート、ベヘニン酸モノグリセリド、ペンタエリスリトールモノステアレート、ペンタエリスリトールテトラステアレート、プロピレングリコールモノステアレート、ステアリルステアレート、パルミチルパルミテート、ブチルステアレート、メチルラウレート、イソプロピルパルミテート、２−エチルヘキシルステアレートなどが挙げられ、中でもステアリン酸モノグリセリド、ペンタエリスリトールテトラステアレートが好ましい。離型剤は、単独で又は２種以上組みあわせてもよい。
【００６８】
離型剤の配合量（添加量、含有量）は、前記樹脂組成物に対して、例えば、０.０１〜２重量％、好ましくは０.０１５〜０.５重量％、さらに好ましくは０.０２〜０.２重量％程度であってもよい。配合量がこの範囲内であれば離型性に優れ、また該離型剤が金型汚染を起こすこともないため好ましい。
【００６９】
また、本発明の目的を損なわない範囲で他の熱可塑性樹脂、例えばポリエチレン、ポリプロピレン、ポリスチレン、アクリル樹脂、フッ素樹脂、ポリアミド、ポリアセタール、ポリスルホン、ポリフェニレンスルフィド；熱硬化性樹脂、例えばフェノール樹脂、メラミン樹脂、シリコン樹脂、エポキシ樹脂；軟質熱可塑性樹脂、例えばエチレン／酢ビ共重合体、ポリエステルエラストマ、エポキシ変性ポリオレフィンを添加することができ、さらに他の充填剤、例えば、タルク、カオリン、ワラストナイト、クレー、シリカ、セリサイト、酸化チタン、カーボンブラック、グラファイト、金属粉末、ガラスビーズ、ガラスバルーン、ガラスフレーク、ガラスパウダー、ガラス繊維を添加することができる。
【００７０】
［エレクトロニクス用フィルム］
架橋ポリカーボネート樹脂組成物からなるフィルムは、例えば、キャスト法によって作成したフィルム（幅約１ｍ、厚み１００〜２０μｍ）を引取速度１０ｍ/ｍｉｎのロールｔｏロールで電子線を照射し得ることが出来る。そしてフィルムは、基板表面に貼り付けられ、電気回路等の電子部品が半田付され配線板となる。この配線板は、電気機器内においてフレキシブルプリント配線板等として使用される。
このエレクトロニクス用フィルムは、デジタルカメラ、ゲーム機、ＨＤＤ、光ピックアップ、プラズマディスプレイ、携帯電話等に用いられている半田実装可能なフレキシブルプリント配線板やディスプレイ基板に好適に用いられる。
【００７１】
［その他の用途］
本発明の架橋ポリカーボネート樹脂組成物は、エンジニアリングプラスチックとして透明性、耐半田性２４０℃以上、屈曲性等の機械的特性に優れるため、電気・電子部品、機械部品、自動車用部品等の工業材料、特に成形品として広範な分野に活用することができる。
【発明の効果】
【００７２】
本発明の架橋ポリカーボネート樹脂を有する組成物は、耐半田性２４０℃以上を有し、高度な透明性、屈曲性に優れたエレクトロニクス用フィルムを提供する。
【実施例】
【００７３】
以下実施例により本発明を説明する。実施例において使用した原料及び評価方法は以下のとおりである。配合量に関して表１の単位は重量部である。
【００７４】
１．使用樹脂
各種原料は以下のものを使用した。
・芳香族ポリカーボネート共重合体（ポリマー（１））
温度計、撹拌機、還流冷却器付き反応器にイオン交換水１０７７４０部、４８％水酸化ナトリウム水溶液２１５９８部を入れ、ビス−（３−アリル−４−ヒドロキシフェニル）−スルフォン（以下“ＤＡＬ−Ｓ”と略称することがある）７４０７部、２，２−ビス（４−ヒドロキシフェニル）プロパン（以下“ＢＰＡ”と略称することがある）１１９４２部およびハイドロサルファイト３０部を溶解した後、塩化メチレン９５３９８部を加えた後撹拌下１５〜２５℃でホスゲン１００００部を６０分を要して吹き込んだ。ホスゲン吹き込み終了後、クミルフェノール１６８部および４８％水酸化ナトリウム水溶液３０８５部を加え、乳化後、トリエチルアミン２６部を加えて２８〜３３℃で１時間撹拌して反応を終了した。反応終了後、生成物を塩化メチレンで希釈して水洗したのち塩酸酸性にして水洗し、水相の導電率がイオン交換水とほぼ同じになったところで、ニーダーにて塩化メチレンを蒸発して、ＤＡＬ−ＳとＢＰＡの比がモル比で２５：７５のＭｖが５０９００、Ｔｇが１３０℃である白色のポリマー（収率７０％）を得た。以下、ここで得られた共重合体を表中「ポリマー（１）」と称する。
【００７５】
・芳香族ポリカーボネート共重合体（ポリマー（２））
温度計、撹拌機、還流冷却器付き反応器にイオン交換水１０７７４０部、４８％水酸化ナトリウム水溶液２１５９８部を入れ、ビス−（３−アリル−４−ヒドロキシフェニル）−スルフォン（以下“ＤＡＬ−Ｓ”と略称することがある）１２３４６部、２，２−ビス（４−ヒドロキシフェニル）プロパン（以下“ＢＰＡ”と略称することがある）８５３０部およびハイドロサルファイト４０部を溶解した後、塩化メチレン６３５９９部を加えた後撹拌下１５〜２５℃でホスゲン１００００部を６０分を要して吹き込んだ。ホスゲン吹き込み終了後、クミルフェノール１６８部および４８％水酸化ナトリウム水溶液３０８５部を加え、乳化後、トリエチルアミン２６部を加えて２８〜３３℃で１時間撹拌して反応を終了した。反応終了後、生成物を塩化メチレンで希釈して水洗したのち塩酸酸性にして水洗し、水相の導電率がイオン交換水とほぼ同じになったところで、ニーダーにて塩化メチレンを蒸発して、ＤＡＬ−ＳとＢＰＡの比がモル比で４３：５７のＭｖが４００００、Ｔｇが１１７℃である白色のポリマー（収率７０％）を得た。以下、ここで得られた共重合体を表中「ポリマー（２）」と称する。
【００７６】
・ポリカーボネート樹脂（ポリマー（３））
帝人化成（株）製  Ｌ１２２５ＷＰ  Ｔｇ：１５０℃
【００７７】
・ポリカーボネート樹脂（ポリマー（４））
温度計、撹拌機、還流冷却器付き反応器にイオン交換水２１５４０部、４８％水酸化ナトリウム水溶液４９３０部を入れ、エタノール溶液でのｂ値が３．０の９,９−ビス（４−ヒドロキシ−３−メチルフェニル）フルオレン（以下“ＢＣＦ”と略称することがある）５５９０部、およびハイドロサルファイト１５部を溶解した後、塩化メチレン１８８８９部を加えた後撹拌下１５〜２５℃でホスゲン２２００部を６０分要して吹き込んだ。ホスゲン吹き込み終了後、クミルフェノール２９部および４８％水酸化ナトリウム水溶液７０５部を加え、乳化後、トリエチルアミン５．９部を加えて２８〜３３℃で１時間撹拌して反応を終了した。反応終了後、生成物を塩化メチレンで希釈して水洗したのち塩酸酸性にして水洗し、水相の導電率がイオン交換水とほぼ同じになったところで、ニーダーにて塩化メチレンを蒸発して、Ｍｖ２０８００、Ｔｇが２５０℃である黄白色のポリマーを得た（収率９０％）。以下、ここで得られた共重合体を表中「ポリマー（４）」と称する。
【００７８】
・架橋剤（１）
共栄社化学（株）製ライトアクリレートＰＥ−４Ａ
ペンタエリスリトールテトラアクリレート  固体（２５℃）
・架橋剤（２）
新中村化学工業（株）製  ＮＫエステル  ＡＴＭ−４Ｅ
エトキシ化ペンタエリスリトールテトラアクリレート  
１５０ｍＰａ・ｓの液体（２５℃）
・架橋剤（３）
新中村化学工業（株）製  ＮＫエステル  Ａ−ＤＣＰ
トリシクロデカンジメタノールジアクリレート
１３０ｍPa・ｓの液体（２５℃）
・架橋剤（４）
新中村化学工業（株）製  ＮＫエステル  Ａ−ＴＭＰＴ
トリメチロールプロパントリアクリレート
１１０ｍPa・ｓの液体（２５℃）
【００７９】
２．電子線照射試験
各実施例及び比較例でキャスティングすることによりフィルムに、表１に示す条件で電子線を照射した。電子線照射装置：ＮＨＶコーポレーション（株）ＥＢＣ−３００−６０
ちなみに、電子線照射をコントロールする因子は２つある。一つは線量であり、１ＫＧｙは照射される物質１Ｋｇあたり１ジュールのエネルギー吸収があることを意味する。もう一つは、照射電圧である。照射電圧は浸透深さと関連があり、電圧を上昇させると浸透深さは深くなることを意味する。
【００８０】
３．塩化メチレン不溶分率
電子線照射後のフィルム５０ｍｇを塩化メチレン１００ｍｌに入れ１２時間攪拌した。その後、桐山ロートで吸引ろ過し、ろ過物から塩化メチレンを減圧除去し、残った塩化メチレン可溶物の量（Ｘｍｇ）を測定した。その後、下記計算にて塩化メチレン不溶分率を算出した。  不溶分率（％）＝（５０−Ｘ）÷５０×１００       
【００８１】
４．耐半田性試験
下記の試験機を用い、電子線照射後のフィルム（３ｃｍ×３ｃｍ、厚み約５０μｍ）を２０ｃｍ×２０ｃｍ、厚み約２ｍｍのエポキシ基板にのせ、該フィルムの一辺を耐熱テープで貼り合わせた。該フィルムを貼り合わせたエポキシ基板をリフロー炉のベルトコンベアにのせ炉の中に投入した。その後、リフロー炉の出口から出てきた直後のエポキシ基板上のフィルムの様子を目視にて観察した。
溶融又は変形した時は×。カールした時（エポキシ基板表面とフィルムとの距離が１０ｍｍ以上離れた時）は△、変形がない時は○。
半田リフロー装置：日本アントム社製ＵＮＩ−６１１６Ｇ
リフロートップピーク：２１０℃×１０ｓｅｃ、２４０℃×１０ｓｅｃ、
２８０℃×１０ｓｅｃ
【００８２】
５．屈曲試験
下記試験機を用い、電子線照射後のフィルム（１．５ｃｍ×１０ｃｍ、厚み５０μｍ）の破断までの回数を求めた。
試験機：東洋精機製作所製ＭＩＴ耐揉疲労試験機ＤＡ型
試験条件：曲率半径０．３８ｍｍ、角度１３５℃、速度１７５ｃｐｍ、荷重５００g
【００８３】
６．Ｔｇ（ガラス転移温度）測定
ガラス転移温度（Ｔｇ）の測定方法は、JＩＳ  Ｋ７１２１に規定されている示差走査熱量測定（熱流速ＤＳＣ）に従い、ＤＳＣ−２９１０（ＴＡインストルメント製、商品名：ＤＳＣ２９１０）を用いて実施した。測定条件は、加熱速度  ２０℃／ｍｉｎ、窒素流量  ４０ｍｌ／ｍｉｎ、測定温度  ２０℃〜２５０℃である。
【００８４】
７．ヘイズ測定
ヘイズの測定は、ＪＩＳ Ｋ７１３６に準拠した。フィルムから５ｃｍ×５ｃｍ、厚み５０μｍの試験片を切り出し、日本電色工業（株）製  ＨａｚｅＭｅｔｅｒＮＤＨ２０００を用いてヘイズを測定した。光源はハロゲンランプ（定格５Ｖ９Ｗ）、測定開口部は２０ｍｍΦである。
【００８５】
８．粘度測定
粘度測定は、ＪＩＳ  Ｋ６８３３（−１９８０）「接着剤の一般試験方法」の中の粘度測定に準拠し、単一円筒回転粘度計（芝浦システム（株）製）を用いて実施した。測定温度は２５℃である。
【００８６】
［実施例１〜３及び比較例１〜９］
表１に記載した組成に基づいて調整したＰＣサンプルを塩化メチレンに溶かした（ドープ濃度１７ｗｔ％）。ドープを平坦なガラス板上にキャスティングすることによりフィルム（長さ３０ｃｍ×幅２５ｃｍ、厚み５０μｍ）を作った。そして、このフィルムに上記の条件で電子線照射して、架橋ポリカーボネート樹脂組成物からなるフィルムを製造した。これを必要な大きさに切断し、塩化メチレン不溶分率、耐半田性試験、屈曲試験、Ｔｇ（ガラス転移温度）及びヘイズの測定を行った。評価結果は表１他に示す。また、圧縮成形により５ｃｍ×５ｃｍ、厚み３ｍｍｔの成形片も製造し電子線照射を行った。
【００８７】
実施例１、２、３では、架橋ポリカーボネート樹脂組成物からなるフィルムが耐半田性２４０℃×１０ｓｅｃにおいて電子線照射後のフィルムの変形、溶融は起こらず、高い屈曲性を示した。また、実施例１、２のヘイズ値はともに０．６であり、エレクトロニクス用フィルムとして有用性が確認できた。
【００８８】
一方、架橋剤を過剰量加えた比較例１は、架橋度は上がるものの、屈曲性は非常に悪い。従来の知見で得られる比較例２〜８は、耐半田性２４０℃において変形が大きく使用に耐えられない。そしてフルオレン骨格を有する芳香族ポリカーボネート樹脂を用いて電子線照射した比較例９は、フィルムが非常に脆く、必要な大きさに正確に切断するのが非常に困難であった。かろうじて評価したものの耐熱性、屈曲性の面で他に劣っていた。
【００８９】
【表１】
2007314718.tif 000008